(57)【特許請求の範囲】
【請求項１】
オーステナイト系ステンレス鋼材からなるワークを浸炭ガス雰囲気で加熱して浸炭処理を行うことによる浸炭部材の製造方法であって、
研磨加工によってミラー面とされたワークの表面に生じた加工変質層をあらかじめ除去し、浸炭ガスとしてアセチレン系ガスを使用し、
大気圧下において６００℃以下の温度に加熱保持して浸炭を行う
ことを特徴とする浸炭部材の製造方法。
【請求項２】
表面のベイルビー層を含む加工変質層を除去する
請求項１記載の浸炭部材の製造方法。
【請求項３】
加工変質層を除去したのち、前処理としてフッ化処理を行うことなく、浸炭を行う
請求項１または２記載の浸炭部材の製造方法。
【発明の詳細な説明】
【技術分野】
【０００１】
本発明は、いわゆる黒粉や黒皮を生じることなく、大気圧において低温で浸炭層を形成することができる浸炭部材の製造方法に関するものである。
【背景技術】
【０００２】
鋼材に対して低温で浸炭処理する技術として、浸炭処理の前工程としてＮＦ３などのガスによって被処理物を事前にフッ化し、その後一酸化炭素などの浸炭性ガスによって浸炭する方法がある。また、アセチレンを用いた真空浸炭方法など黒粉や黒皮の発生の少ない浸炭方法の特許が提案されている。
【先行技術文献】
【特許文献】
【０００３】
【特許文献１】特開平６−１０８２２３号公報
【特許文献２】特開平８−３２５７０１号公報
【特許文献３】特開２００１−２９５０７４号公報
【特許文献４】特開２００４−１２４１９６号公報
【特許文献５】特開２００７−２７７７１０号公報
【特許文献６】特開２０１１−２１４０３８号公報
【発明の概要】
【発明が解決しようとする課題】
【０００４】
フッ化処理後に浸炭する技術は、前処理としてフッ化工程を行うことにより、処理前の表面状態に依存せずに浸炭を可能とする技術である。ところが、事前にフッ化処理することによって、いわゆる黒粉や黒皮と呼ばれる炭素系の被膜が発生するという欠点があった。黒粉や黒皮は製品の外観面でマイナスとなるだけでなく、作業環境にも悪影響を及ぼしかねない。
【０００５】
この黒粉や黒皮を除去するために、浸炭処理後に酸やアルカリで処理する必要があった。この除去処理のために設備、処理剤、工数等のコストがかかっていた。また、被膜が強固な場合は、長時間の酸・アルカリの処理が必要になったり、酸やアルカリの処理だけでなく研磨工程を行う必要が生じたりもする。このようなときは、浸炭前の寸法と最終製品の寸法が大きく異なってしまう問題も起こりうる。このような様々な弊害を避けるために、黒粉や黒皮が発生しない処理方法の開発が待たれていた。
【０００６】
一方、アセチレンを用いた真空浸炭方法など黒粉や黒皮の発生の少ない浸炭方法の特許が提案されている。ところが、これらのアセチレンを用いた浸炭方法の特許は、真空を用いる方法で、設備的に高価で処理能力にも制限がある真空浸炭炉を使用しなければならなかった。また、従来開示された真空浸炭方法では、鏡面に研磨した表面には充分に浸炭せず、表面状態によって浸炭状態に大きな差が出るという問題があった。このため、安定した品質で製品を得ることができず、工業的な利用には極めて制限的であった。
【０００７】
本発明は、このような事情に鑑みなされたもので、いわゆる黒粉や黒皮を生じることなく、大気圧において低温で浸炭層を形成することができる浸炭部材の製造方法を提供することを目的とする。
【課題を解決するための手段】
【０００８】
すなわち、本発明の浸炭部材の製造方法は、オーステナイト系ステンレス鋼材からなるワークを浸炭ガス雰囲気で加熱して浸炭処理を行うことによる浸炭部材の製造方法であって、
研磨加工によってミラー面とされたワークの表面に生じた加工変質層をあらかじめ除去し、浸炭ガスとしてアセチレン系ガスを使用し、大気圧下において６００℃以下の温度に加熱保持して浸炭を行うことを要旨とする。
【０００９】
本発明者は、機械加工をしたオーステナイト系ステンレス鋼材からなるワークに浸炭しようとすると、鏡面に研磨した表面などには充分に浸炭しないという問題に着目した。このような表面状態によって浸炭状態に大きな差が出るという事象について研究を重ねた。そして、べイルビー層を含む加工処理に起因する加工変質層が存在すると、浸炭状態が悪化するのではないかという着想に基づき、研究を重ねた。その結果、機械加工されたオーステナイト系ステンレス鋼材からなるワークの表面に生じた加工変質層をあらかじめ除去し、浸炭ガスとしてアセチレン系ガスを使用し、大気圧下において６００℃以下の温度に加熱保持して浸炭を行ないうることを見出し、本発明を完成した。
【発明の効果】
【００１０】
本発明の浸炭部材の製造方法は、研磨加工によってミラー面とされたオーステナイト系ステンレス鋼材からなるワーク表面の加工処理に起因する加工変質層をあらかじめ除去した。これにより、アセチレン系ガスを用い、大気圧下、低温で充分に浸炭できるようになった。しかも、いわゆる黒皮や黒粉の発生もほとんど生じない浸炭部材が得られる。
【００１１】
本発明において、加工変質層の除去により、少なくとも表面のベイルビー層を除去する場合には、アセチレン系ガスを用い、大気圧下、低温で充分に浸炭でき、いわゆる黒皮や黒粉の発生もほとんど生じない。
本発明において、加工変質層を除去したのち、前処理としてフッ化処理を行うことなく、浸炭を行う場合には、フッ化処理で問題となる黒粉や黒皮が発生しない。
【図面の簡単な説明】
【００１２】
【図１】実施例１：塩酸前処理時間と表面硬度の関係を示す。
【図２】実施例１：ＳＵＳ３１６未処理のミラー面をＴＥＭ観察した像である。
【図３】実施例１：ＳＵＳ３１６未処理のミラー面をＴＥＭ観察した像である。
【図４】実施例１：塩酸前処理を１２０分施したＳＵＳ３１６ミラー面の断面ＴＥＭ写真である。
【図５】実施例１：図４においてａ部で示されている部位の高倍率断面ＴＥＭ写真である。
【図６】実施例２：サンプルであるスプーン１０本を治具にセットした状態を示す。
【図７】実施例２：浸炭処理終了後の浸炭治具とスプーンの外観状態である。
【図８】実施例２：浸炭処理終了後のスプーンの外観状態である。
【図９】実施例２：ビッカース硬度計で表面硬度を測定した結果である。
【図１０】実施例２：断面顕微鏡で観察した写真である。
【発明を実施するための形態】
【００１３】
つぎに、本発明を実施するための形態を説明する。
【００１４】
本実施形態の浸炭部材の製造方法は、オーステナイト系ステンレス鋼材からなるワークを浸炭ガス雰囲気で加熱して浸炭処理を行うことによる浸炭部材の製造方法である。
【００１５】
本実施形態では、研磨加工によってミラー面とされたワークの表面に生じた加工変質層をあらかじめ除去し、浸炭ガスとしてアセチレン系ガスを使用し、大気圧下において６００℃以下の温度に加熱保持して浸炭を行う。
【００１６】
本発明が対象とする鋼材は、ステンレス鋼、特にオーステナイト系のステンレス鋼である。
【００１７】
本発明では、上記鋼材からなるワークは機械加工されたものが対象となる。機械加工としては、研磨、バフ研磨等のミラー面に加工する各種の加工方法をあげることができる。少なくとも加工後の表面に加工変質層を生じる金属加工である。
【００１８】
浸炭処理に先立って、機械加工されたワークの表面に生じた加工変質層をあらかじめ除去する。加工変質層の除去は、例えば、酸性溶液に浸漬して、表面の加工変質層を溶解する湿式処理を行うことができる。また、腐食性ガスの雰囲気中に存在させる乾式処理でも可能である。好ましくは、塩素を含む薬品での処理が行われる。
【００１９】
湿式処理に用いる酸性溶液としては、塩酸、硫酸、シュウ酸、硝酸、フッ酸、リン酸、ホウ酸等、各種のものをあげることができる。これらのなかでも、特に塩酸を好適に用いることができる。
【００２０】
乾式処理に用いる腐食性ガスとしては、塩素ガス、塩化水素、等を用いることができる。また、ＢＣｌ３、ＰＯＣｌ３、等の塩素を含む化合物ガスも使用可能である。
【００２１】
塩酸を使用した湿式処理の場合、具体的には、例えば１０％程度の塩酸水溶液に約１０分〜１０時間ワークを浸漬し、その後水洗乾燥させればよい。
【００２２】
ここで、ベイルビー層とは加工変質層の最外部に生じる非晶質層である。バフ研磨などの機械的加工を施した金属の表面には、表面から順にベイルビー層、破砕結晶層、塑性変形層等の加工変質層が残存する。本発明では、少なくとも表面のベイルビー層を含む加工変質層を除去する。
【００２３】
加工変質層を除去したワークについて、浸炭ガスとしてアセチレン系ガスを使用し、大気圧下において６００℃以下の温度に加熱保持して浸炭を行う。
【００２４】
アセチレン系ガスは、浸炭の炭素原としてアセチレンを含むガスである。希釈ガスとして窒素ガス、アルゴンガス等の不活性ガスを使用することができる。また、アセチレン以外の炭素原ガス、例えば一酸化炭素ガスやメタン、エタン、プロパン等の炭化水素ガスを併用した混合ガスとすることができる。さらに、アンモニア等の窒素源を併せて用い、浸炭と同時に窒化を行うようにしてもよい。
【００２５】
上記加工変質層を除去したワークを６００℃以下の温度に加熱した雰囲気炉に装入し、アセチレン系ガスを導入して大気圧で加熱保持することにより、浸炭処理を実施する。加熱保持時間は、必要とされる浸炭硬化層の厚さに応じて決定することができるが、実用上１時間以上とするのが好ましい。
【００２６】
従来、浸炭を阻害するのは表面に存在する酸化膜や不動態膜が原因とされていた。ところが、アセチレンなどの３重結合を含む浸炭ガスは浸炭力が強く、酸化膜や不動態膜が存在したとしても浸炭が可能である（特許文献２）。
【００２７】
一般に、アセチレンガスによる浸炭では、２Ｂ（スキンパスロール＋ブライト仕上げ）やＢＡ（光輝焼鈍）処理を施した面には、事前になんら前処理を行うことなく、浸炭可能であることがわかっている。この２ＢやＢＡ面には、不動態膜は存在するにもかかわらず、この不動態膜を突き破って浸炭が行われたと考えられる。また、８００℃程度であえて酸化膜を表面に施したサンプルにも、アセチレンガスを用いることによって、低温で浸炭可能であることも確認できている。
【００２８】
しかしながら、アセチレンガスによる浸炭は、上述したように、真空浸炭を行う必要があり、生産性やコストの面で問題があった。
【００２９】
一方、事前にフッ化工程を行って酸化膜や不動態膜を除去することにより、低温で浸炭を行う技術が開発されてきた。ところが、フッ化処理を入れると、黒粉や黒皮が発生するのが問題となっていた。
【００３０】
アセチレンによる浸炭では、黒粉や黒皮が発生させるフッ化工程を行わずに浸炭が可能である（特許文献２）。
【００３１】
しかしながら、特許文献２の方法によってアセチレンで熱処理しても、一見傷ひとつ無いように仕上がった表面であっても、機械加工を施した面、特に研磨やバフ研磨で仕上げた面には浸炭できないことが明らかになった。
【００３２】
これは、上述した非晶質層や破砕結晶層あるいは塑性変形層が、浸炭ガスの侵入あるいは炭素原子の鋼中への拡散を妨げるためであると考えられた。すなわち、不動態膜や酸化膜が表面に存在することによって浸炭を阻害しているのではないと考えられた。
【００３３】
上述した非晶質層や破砕結晶層あるいは塑性変形層を適切な処理方法で除去し、アセチレンを浸炭ガスとして用いることによって、６００℃以下、さらには５００℃以下の低温において、大気圧での浸炭処理が可能となる。このようにして浸炭した浸炭部材には、いわゆる黒粉や黒皮の発生もほとんど無いことがわかった。
【００３４】
加工変質層を適切に除去する方法としては、塩酸や塩素ガス等による処理をあげることができる。フッ素やＮＦ３によっても加工変質層を除去することが可能であるが、事前に形成されるフッ化膜が浸炭工程において多量の黒粉や黒皮の発生をもたらす。
【００３５】
このようにして得られた浸炭部材は、黒皮や黒粉の発生がなく、かつビッカース硬度で８００Ｈｖ以上の硬度を有した硬化層が形成される。
【００３６】
つぎに、実施例について説明する。
【実施例１】
【００３７】
まず、処理面の表面状態の違いによる浸炭可否について検討を行った。
【００３８】
前処理としてフッ化処理を行った後に浸炭する技術においても、概してミラー処理した面には浸炭しにくいという経験則があった。アセチレンの浸炭においても、２Ｂ面には浸炭が可能であるが、ミラー面には浸炭しない状態であった。これまで、その原因を表面積の違いをもとに定性的に説明していたが、信憑性は定かでなかった。本発明では、ミラー面での浸炭を阻害している要因を表面に形成された加工による歪層であるという仮定の元に、塩酸で前処理することによってアセチレンで浸炭処理を行った。その結果、ミラー面でも充分に浸炭が可能になったのである。
【００３９】
バフ研磨などの機械的加工を施した金属の表面には、表面から順にベイルビー層、破砕結晶層、塑性変形層等の加工変質層が残存する。ベイルビー層とは、加工変質層の最上部に生じる非晶質層のことである。これが、浸炭を阻害していると考えられた。
【００４０】
これを取り除くため、１０％の塩酸溶液にテストピースを浸漬して、表面をわずかにエッチングし、その後浸炭を行った。このとき、塩酸溶液は室温とし、ビーカーに入れてマグネットスターラーで常時攪拌して浸漬した。浸漬処理時間としては、１０〜２４０分として、処理時間と表面硬度によって評価した。テストピースとして、ＳＵＳ３１６のミラー面、ＳＵＳ３１６の２Ｂ面、ＳＵＳ３０４のミラー面、ＳＵＳ３０４の２Ｂ面のものを準備した。ミラー面は、バフ研磨によって得られた鏡面である。
【００４１】
このときの浸炭条件は、Ｃ２Ｈ２＝１０ｓｃｃｍ、Ｎ２＝３ｓｌｍの雰囲気において、４７０℃で７時間浸炭を行った。
【００４２】
図１に、塩酸前処理時間と表面硬度の関係を示す。
【００４３】
図によると、ＳＵＳ３１６のミラー面では、表面硬度に少々のバラツキがあるが、およそ１時間の処理によって２Ｂ面と遜色のない表面硬度を示すようになっている。またＳＵＳ３０４では、１２０分までほぼリニアに表面硬度が上昇している。
【００４４】
塩酸前処理時間は、表面処理状態にもよるため、一意的には決定できないが、およそ６０分がひとつの目安である。なお、６０分では黒粉の発生は気にならない程度であるが、１２０分以上では少々指に付着する程度に黒粉の発生があった。ただし、後述するＳＵＳ３１６製スプーンでは、１２０分の塩酸前処理を行っても、黒粉の発生はほとんど無かった。
【００４５】
つぎに、加工変質層の確認を行った。
【００４６】
加工変質層の存在を評価するため、その手法を検討した。通常は、テストピースを切断してミラー研磨までを行い、ＳＥＭやＴＥＭで評価するが、ミラー研磨を行うことによってベイルビー層を含む加工変質層を形成してしまうため、正確に評価できない。そこで、ＦＩＢ（Ｆｏｃｕｓｅｄ  Ｉｏｎ  Ｂｅａｍ：収束イオンビーム）を用いてサンプルを薄く加工してＴＥＭ観察することとした。なお、ＦＩＢによるＴＥＭ試料作製は、マイクロプロービングシステム法により行った。
【００４７】
図２および図３は、ＳＵＳ３１６未処理のミラー面をＴＥＭ観察した像である。ＦＩＢ加工に際して表面を保護するため、第１層にカーボンを蒸着し、第２層にはＥ−ＧＵＮにより、第３層はスパッタによってカーボンを３層、トータル約１μｍでポジションさせて観察している。
【００４８】
図２によると、ミラー面の表面には、およそ５０〜２００ｎｍの黒くなった層（矢印↑↓で示す）が存在するのが観察できる。これが、研磨によって形成された破砕結晶層とベイルビー層であると思われる。この層が浸炭の炭素原子の鋼中への拡散を妨げる層として機能し、浸炭を阻害したものと思われる。
【００４９】
さらに、この層の下におよそ５０ｎｍのコントラストがわずかに違う層が存在する。これが塑性変形層と思われる。
【００５０】
図３は、この加工変質層を表面に近い部位でさらに拡大した断面ＴＥＭ像である。確かに表面近傍で１０〜３０ｎｍの層が存在し、ベイルビー層と思われる層が存在するのがわかる。
【００５１】
つぎに、塩酸前処理による加工変質層除去の確認を行った。
【００５２】
図４に塩酸前処理を１２０分施したＳＵＳ３１６ミラー面の断面ＴＥＭ写真を示す。
【００５３】
図で示した未処理のミラー面の図には、表面に５０〜２００ｎｍの黒い層が観察されたが、今回の塩酸前処理１２０分を施したミラー面には、明確な黒い層は観察されず、ほとんど塩酸前処理によって除去されている。
【００５４】
図５は、図４においてａ部で示されている部位の高倍率断面ＴＥＭ写真である。
【００５５】
表面近傍（図中↑↓）に、わずかにコントラストが変化した層が１５ｎｍ程度観察される。これは、塩酸前処理によって完全に除去されず残った加工変質層の一部と見られる。
【実施例２】
【００５６】
水２７００ｍｌに塩酸特級３００ｍｌをビーカーに入れて塩酸溶液とした。マグネットスターラーにて攪拌しながら、２５℃±２℃に温度をコントロールして、その中にサンプルとしてミラー研磨を施したＳＵＳ３１６Ｌ製スプーン１０本を入れ、１２０分放置した。１２０分後スプーンを取り出し充分に水洗して自然乾燥させた。
【００５７】
図６にサンプルであるスプーン１０本を治具にセットした状態を示す。これを内容積３０リットルのピット炉に入れて、ロータリーポンプまたはドライポンプにて１Ｐａ以下に真空引き後、炉内にＮ２を３ｓｌｍにて導入した。約１０分後炉内が大気圧以上になった時点で、排気ラインを開けて排ガスを排気して排ガス中の酸素をモニタし、１％以下であることを確認した後、加熱処理を開始した。
【００５８】
約１時間で炉内温度が室温から５５０℃になるように昇温した。その際、引き続きＮ２のみを１．５ｓｌｍで炉内に導入した。炉内の攪拌ファンは９００ｒｐｍで攪拌を行った。
【００５９】
次に、Ｃ２Ｈ２を１０ｓｃｃｍ炉内に導入（引き続きＮ２は１．５ｓｌｍにて導入）し、浸炭を開始した。なお、排ガスは主に水素で１００００ｐｐｍであった。水素の爆発範囲には入らないが、Ｃ２Ｈ２を炉内に導入している間の充分な安全を確保するため、排ガスラインに希釈用のＮ２を１０ｓｌｍで導入した。
【００６０】
Ｃ２Ｈ２を導入し始めてから２２時間後に、Ｃ２Ｈ２のみを停止し、炉内温度を約１時間かけて室温まで冷却した。冷却工程の間も炉内へのＮ２は３ｓｌｍで導入を続けた。排ガスラインへの希釈用のＮ２は冷却工程では停止した。充分に温度が室温に近づいてから、炉内から浸炭治具ごとスプーンを取り出した。
【００６１】
図７は浸炭処理終了後の浸炭治具とスプーンである。図８は浸炭処理終了後のスプーンの外観状態である。治具にはスーチングを起こしているが、スプーンは黒皮や黒粉の発生はほとんど見受けられない。
【００６２】
図９は、１０本のスプーンのうち１本について、ビッカース硬度計で表面硬度を測定した結果である。
【００６３】
図１０は、スプーンの柄の部分を切断し研磨して、腐食液マーブルにて処理後、断面顕微鏡で観察した写真である。厚み約４７μｍの浸炭硬化層が観察できる。
【図１】
0005957300.tif 000002
【図２】
0005957300.tif 000003
【図３】
0005957300.tif 000004
【図４】
0005957300.tif 000005
【図５】
0005957300.tif 000006
【図６】
0005957300.tif 000007
【図７】
0005957300.tif 000008
【図８】
0005957300.tif 000009
【図９】
0005957300.tif 000010
【図１０】
0005957300.tif 000011